(57)【特許請求の範囲】
【請求項１】
以下の構成を備えたｎ型熱電材料。
（１）前記ｎ型熱電材料は、次の（１）式で表される組成を有する。
(ＡaＢbＣc)Ｃｏ4-yＦｅyＳｂ12    ・・・（１）
但し、
０≦ａ≦０．４、０≦ｂ＜１．０、０＜ｃ≦０．５、
ａ＋ｂ＋ｃ＝ｘ、０．４≦ｘ≦１．０、０≦ｙ≦０．５、ａ＋ｂ＞０、
前記元素Ａ（充填元素Ａ）は、Ｍｇ、Ｃａ、Ｓｒ、及びＢａからなる群から選ばれるいずれか１種以上の元素、
前記元素Ｂ（充填元素Ｂ）は、Ｙ、Ｓｃ、及び57Ｌａから71Ｌｕまでのランタノイド元素からなる群から選ばれるいずれか１種以上の元素、
前記元素Ｃ（充填元素Ｃ）は、Ａｌ、Ｇａ、及びＩｎからなる群から選ばれるいずれか１種以上の元素。
（２）前記ＡaＢbＣc（＝Ｒx）は、次の（２）式を満たす。
Ｒx＝[ＢａdＡ'1-d]a[ＹｂeＢ'1-e]b[ＩｎfＣ'1-f]c    ・・・（２）
但し、０＜ｄ≦１、０＜ｅ＜１、０＜ｆ≦１、ａｄ＋ｂｅ＞０。
前記元素Ａ'は、Ｂａ以外の前記充填元素Ａ、
前記元素Ｂ'は、Ｙｂ以外の前記充填元素Ｂ、
前記元素Ｃ'は、Ｉｎ以外の前記充填元素Ｃ。
（３）前記ｎ型熱電材料は、合計５種類以上の前記充填元素Ａ〜前記充填元素Ｃを含む。
（４）前記ｎ型熱電材料を構成する主相の結晶粒径の粒径分布のピーク値は、１５０ｎｍ以下である。
（５）前記元素Ａ〜Ｃに由来する異相の量は、５％以下である。
【請求項２】
前記粒径分布のピーク値が５０ｎｍ以下であり、
８２３Ｋでの無次元性能指数（ＺＴ）値が１．５以上である
請求項１に記載のｎ型熱電材料。
【請求項３】
前記元素Ａは、Ｃａ、Ｓｒ及びＢａからなる群から選ばれるいずれか１以上を含み、
前記元素Ｂは、Ｌａ、Ｅｕ、及びＹｂからなる群から選ばれるいずれか１以上を含み、
前記元素Ｃは、Ａｌ、Ｇａ、及びＩｎからなる群から選ばれるいずれか１以上を含み、
さらに、前記元素Ａ〜Ｃとして、少なくともＢａ、Ｙｂ、及びＩｎを含む
請求項１又は２に記載のｎ型熱電材料。
【請求項４】
前記元素Ａ〜Ｃとして、少なくともＢａ、Ｅｕ、Ｙｂ、Ｉｎ、及びＧａを含む請求項３に記載のｎ型熱電材料。
【請求項５】
０．１≦ａ≦０．３、０．３≦ｂ≦０．３５、０．２≦ｃ≦０．３、
０．５≦ｘ≦０．９５、及び、０≦ｙ≦０．２
である請求項４に記載のｎ型熱電材料。
【請求項６】
８２３Ｋでの無次元性能指数（ＺＴ）値が１．６以上である請求項５に記載のｎ型熱電材料。
【請求項７】
８２３Ｋでの無次元性能指数（ＺＴ）値が１．７以上である請求項５に記載のｎ型熱電材料。
【請求項８】
請求項１から７までのいずれか１項に記載のｎ型熱電材料が得られるように原料を秤量し、不活性雰囲気中で前記原料を溶融させ、インゴットを得る溶解・鋳造工程と、
前記インゴット又は前記インゴットを粗粉砕することにより得られる粗粉末を仮焼する仮焼工程と、
前記仮焼工程で得られた生成物を、酸素濃度が１ｐｐｍ以下に制御された不活性雰囲気下において、酸化や前記充填元素の析出を生じさせることなく微細化し、微粉末を得る粉砕工程とを備え、
前記粉砕工程は、前記微粉末を焼結させたときに、焼結体に含まれる結晶粒径の粒径分布のピーク値が１５０ｎｍ以下となるように、前記生成物を微細化するものである
ｎ型熱電材料の製造方法。
【請求項９】
前記粉砕工程は、さらに有機溶媒中において前記生成物を微細化するものである請求項８に記載のｎ型熱電材料の製造方法。
【請求項１０】
前記微細化工程で得られた微粉末を、酸化や前記充填元素の析出を生じさせることなく焼結させる焼結工程をさらに備え、
前記焼結工程は、焼結体に含まれる結晶粒径の粒径分布のピーク値が１５０ｎｍ以下となるように、前記微粉末を焼結させるものである
請求項８又は９に記載のｎ型熱電材料の製造方法。
【発明の詳細な説明】
【技術分野】
【０００１】
本発明は、ｎ型熱電材料及びその製造方法に関し、さらに詳しくは、充填スクッテルダイト（ＲxＣｏ4Ｓｂ12）系化合物からなるｎ型熱電材料及びその製造方法に関する。
【背景技術】
【０００２】
熱電材料は、熱エネルギーを電気エネルギーに直接変換可能な材料であり、その変換効率は、以下の無次元性能指数ＺＴと相関がある。
ＺＴ＝［(σ×Ｓ2)／κ］×Ｔ＝[ＰＦ／κ]×Ｔ
（σ：電気伝導度、Ｓ：ゼーベック係数、κ：熱伝導度、Ｔ：絶対温度）
このＺＴを高めるためには、熱伝導度κの低減が必要である。
【０００３】
充填スクッテルダイト（ＲxＣｏ4Ｓｂ12）系材料（０≦ｘ≦１）は、熱電材料の一種であり、ＣｏとＳｂが作る籠の中心部分に充填元素Ｒが充填された結晶構造を持つ。籠の中に充填された充填元素Ｒは、固有の振動数で振動しており、共鳴的に格子振動を散乱することで熱伝導度κを低減することができる（ラトリング効果）。また、充填元素Ｒを含まないＣｏ4Ｓｂ12はｐ型半導体であるが、充填元素Ｒは電子ドーパントである。そのため、充填スクッテルダイトＲxＣｏ4Ｓｂ12は、ｎ型半導体となる。
【０００４】
この充填元素Ｒには、アルカリ金属元素（非特許文献１）、希土類元素（特許文献１）、IIIＢ族元素（特許文献２）などの種々の元素が提案されている。さらに、充填元素数を１種類から２種類、３種類と増やす（多重充填）に従って、熱伝導度κがより低下するため、ＺＴを更に高めることができる。但し、一般的に、高性能なｎ型多重充填スクッテルダイトは、Ｃｏサイトを置換するＦｅを含まず、充填元素量ｘが０．３以下であり、かつ、充填元素の数も３種類以下である（非特許文献２）。
【０００５】
また、一般的に熱電材料の結晶粒径が小さくなると、粒界面積が増え、粒界部分でのフォノン散乱確率が増加するため、熱伝導度が低下する。充填元素とナノ構造とを組み合わせると、更なる高性能化の実現が期待できるが、報告例は少ない。
【０００６】
例えば、非特許文献３では、３００ｒｐｍ−２ｈｒの条件下でボールミルによる結晶粒の微細化が検討されているが、充填元素が１６ｗｔ％相当の酸化物として析出して十分な高性能化が実現されていない。
非特許文献４では、溶液法によりＣｏ4Ｓｂ12のナノ粒子を合成し、それを焼結することでナノ構造を実現しているが、希土類等の充填元素系には適用できない。
非特許文献５では、高圧下ねじり加工（ＨＴＰ）法により結晶粒に歪を入れて、性能を向上させている。この文献では、結晶粒径への言及があるが、ｎ型熱電材料では、充填元素量が少ない組成で実施されている。
【０００７】
さらに、特許文献３では、５種類の充填元素を含み、ＣｏサイトをＦｅ置換したｎ型スクッテルダイト材料が報告されているが、ナノ構造制御されていない。
すなわち、高濃度に充填元素を添加し、Ｆｅでキャリア濃度を調整し、充填元素の析出を抑制しつつ、結晶粒径の粒度分布のピーク値を１５０ｎｍ以下に制御したｎ型熱電材料、及びそれを簡便に作製する方法は、報告されていない。
【先行技術文献】
【特許文献】
【０００８】
【特許文献１】特開２００２−０２６４００号公報
【特許文献２】特表２００７−５２３９９８号公報
【特許文献３】国際公開第ＷＯ２００９／０９３４５５号
【非特許文献】
【０００９】
【非特許文献１】Journal of Applied Physics Vol. 90(4) 1864(2001)
【非特許文献２】Journal of American Chemical Society, vol. 133, No. 20, p. 7837-7846(2011)
【非特許文献３】Journal of Alloys and Compounds 481(2009), 106-115
【非特許文献４】Journal of Alloys and Compounds 417(2006), 269-272
【非特許文献５】Acta Materialia 60(2012), 2146-2157
【発明の概要】
【発明が解決しようとする課題】
【００１０】
本発明が解決しようとする課題は、充填スクッテルダイト（ＲxＣｏ4Ｓｂ12）系化合物からなる新規なｎ型熱電材料及びその製造方法を提供することにある。
また、本発明が解決しようとする他の課題は、充填スクッテルダイト（ＲxＣｏ4Ｓｂ12）系化合物からなるｎ型熱電材料において、充填元素Ｒの種類及び量、並びに、Ｆｅ置換量を最適化し、かつ、酸化や充填元素の析出を抑制しつつ結晶粒径を微細化することによって高性能な熱電材料を実現することにある。
【課題を解決するための手段】
【００１１】
上記課題を解決するために本発明に係るｎ型熱電材料は、以下の構成を備えている。
（１）前記ｎ型熱電材料は、次の（１）式で表される組成を有する。
(ＡaＢbＣc)Ｃｏ4-yＦｅyＳｂ12    ・・・（１）
但し、
０≦ａ≦０．４、０≦ｂ＜１．０、０＜ｃ≦０．５、
ａ＋ｂ＋ｃ＝ｘ、０．４≦ｘ≦１．０、０≦ｙ≦０．５、ａ＋ｂ＞０、
前記元素Ａ（充填元素Ａ）は、Ｍｇ、Ｃａ、Ｓｒ、及びＢａからなる群から選ばれるいずれか１種以上の元素、
前記元素Ｂ（充填元素Ｂ）は、Ｙ、Ｓｃ、及びＬａ〜Ｌｕからなる群から選ばれるいずれか１種以上の元素、
前記元素Ｃ（充填元素Ｃ）は、Ａｌ、Ｇａ、及びＩｎからなる群から選ばれるいずれか１種以上の元素。
（２）前記ＡaＢbＣc（＝Ｒx）は、次の（２）式を満たす。
Ｒx＝[ＢａdＡ'1-d]a[ＹｂeＢ'1-e]b[ＩｎfＣ'1-f]c    ・・・（２）
但し、０＜ｄ≦１、０＜ｅ＜１、０＜ｆ≦１、ａｄ＋ｂｅ＞０。
前記元素Ａ'は、Ｂａ以外の前記充填元素Ａ、
前記元素Ｂ'は、Ｙｂ以外の前記充填元素Ｂ、
前記元素Ｃ'は、Ｉｎ以外の前記充填元素Ｃ。
（３）前記ｎ型熱電材料は、合計５種類以上の前記充填元素Ａ〜前記充填元素Ｃを含む。
（４）前記ｎ型熱電材料を構成する主相の結晶粒径の粒径分布のピーク値は、１５０ｎｍ以下である。
（５）前記元素Ａ〜Ｃに由来する異相の量は、５％以下である。
【００１２】
本発明に係るｎ型熱電材料の製造方法は、
本発明に係るｎ型熱電材料が得られるように原料を秤量し、不活性雰囲気中で前記原料を溶融させ、インゴットを得る溶解・鋳造工程と、
前記インゴット又は前記インゴットを粗粉砕することにより得られる粗粉末を仮焼する仮焼工程と、
前記仮焼工程で得られた生成物を、酸素濃度が１ｐｐｍ以下に制御された不活性雰囲気下において、酸化や前記充填元素の析出を生じさせることなく微細化し、微粉末を得る粉砕工程とを備え、
前記粉砕工程は、前記微粉末を焼結させたときに、焼結体に含まれる結晶粒径の粒径分布のピーク値が１５０ｎｍ以下となるように、前記生成物を微細化するものである
ことを要旨とする。
【発明の効果】
【００１３】
スクッテルダイト系化合物への充填元素Ｒの導入は、電気伝導度σの向上と熱伝導度κの低減に効果を及ぼすが、充填元素Ｒの種類により効果を及ぼす度合いは異なる。そのため、効果の異なる充填元素Ｒを複数組み合わせて添加すると同時に、Ｃｏサイトの一部をホールドーパントであるＦｅで置換すると、キャリア濃度が最適化され、かつ、熱伝導度κが低減する。その結果、熱電特性が向上する。
さらに、このようなｎ型熱電材料を製造する場合において、所定の元素を含む母合金を、酸素濃度が１ｐｐｍ以下に制御された不活性雰囲気下において粉砕すると、酸化や充填元素の析出が抑制された微粉末が得られる。このような微粉末を用いて焼結体を作製すると、異相の量が少なく、かつ、結晶粒が極めて微細な焼結体が得られる。
【図面の簡単な説明】
【００１４】
【図１】比較例２（試料Ｎｏ．８）で得られた焼結体のＳＥＭ像である。
【図２】実施例１（試料Ｎｏ．８）で得られた焼結体のＳＥＭ反射電子像である。
【図３】実施例１（試料Ｎｏ．８）で得られた焼結体のＴＥＭ明視野像である。
【図４】結晶粒径と熱伝導度κとの関係、及び、結晶粒径と無次元性能指数ＺＴとの関係を示す図である。
【図５】結晶粒径がミクロンサイズの場合と、１５０ｎｍ以下である場合の無次元性能指数ＺＴの組成依存性を示す図である。
【図６】異相の析出量とＺＴの変化量との関係を示す図である。
【発明を実施するための形態】
【００１５】
以下に本発明の一実施の形態について詳細に説明する。
［１．  ｎ型熱電材料］
本発明の一実施の形態に係るｎ型熱電材料は、以下の構成を備えている。
（１）前記ｎ型熱電材料は、次の（１）式で表される組成を有する（条件（１））。
(ＡaＢbＣc)Ｃｏ4-yＦｅyＳｂ12    ・・・（１）
但し、
０≦ａ≦０．４、０≦ｂ＜１．０、０＜ｃ≦０．５、
ａ＋ｂ＋ｃ＝ｘ、０．４≦ｘ≦１．０、０≦ｙ≦０．５、ａ＋ｂ＞０、
前記元素Ａ（充填元素Ａ）は、Ｍｇ、Ｃａ、Ｓｒ、及びＢａからなる群から選ばれるいずれか１種以上の元素、
前記元素Ｂ（充填元素Ｂ）は、Ｙ、Ｓｃ、及びＬａ〜Ｌｕからなる群から選ばれるいずれか１種以上の元素、
前記元素Ｃ（充填元素Ｃ）は、Ａｌ、Ｇａ、及びＩｎからなる群から選ばれるいずれか１種以上の元素。
（２）前記ＡaＢbＣc（＝Ｒx）は、次の（２）式を満たす（条件（２））。
Ｒx＝[ＢａdＡ'1-d]a[ＹｂeＢ'1-e]b[ＩｎfＣ'1-f]c    ・・・（２）
但し、０＜ｄ≦１、０＜ｅ＜１、０＜ｆ≦１、ａｄ＋ｂｅ＞０。
前記元素Ａ'は、Ｂａ以外の前記充填元素Ａ、
前記元素Ｂ'は、Ｙｂ以外の前記充填元素Ｂ、
前記元素Ｃ'は、Ｉｎ以外の前記充填元素Ｃ。
（３）前記ｎ型熱電材料は、合計５種類以上の前記充填元素Ａ〜前記充填元素Ｃを含む（条件（３））。
（４）前記ｎ型熱電材料を構成する主相の結晶粒径の粒度分布のピーク値は、１５０ｎｍ以下である（条件（４））。
（５）前記元素Ａ〜Ｃに由来する異相の量は、５％以下である（条件（５））。
【００１６】
［１．１．  充填スクッテルダイト］
本発明に係るｎ型熱電材料は、充填スクッテルダイト系化合物（ＲxＣｏ4-yＦｅyＳｂ12）を主成分とする。充填元素Ｒは、ＣｏとＳｂが作る籠の中に充填されている。充填元素Ｒは、電子ドーパントであり、電気伝導度σの向上と熱伝導度κの低減に効果を及ぼすが、元素の種類により効果を及ぼす度合いは異なる。一方、Ｃｏサイトを置換するＦｅは、ホールドーパントである。そのため、効果の異なる充填元素Ｒを複数組み合わせると同時に、Ｃｏサイトの一部をＦｅで置換すると、キャリア濃度が最適化され、かつ、熱伝導度κが低減する。その結果、熱電特性が向上する。
【００１７】
［１．２．  充填元素］
［１．２．１．  充填元素の種類］
本実施の形態において、充填元素Ｒは、
（１）アルカリ土類金属元素（Ｍｇ、Ｃａ、Ｓｒ、及びＢａ）からなる充填元素Ａ、
（２）希土類元素（Ｙ、Ｓｃ、及びＬａ〜Ｌｕ）からなる充填元素Ｂ、及び、
（３）IIIＢ族元素（Ａｌ、Ｇａ、及びＩｎ）からなる充填元素Ｃ、
で構成される。
ｎ型熱電材料は、１種類の充填元素Ａを含むものでも良く、あるいは、２種以上の充填元素Ａを含むものでも良い。この点は、充填元素Ｂ、Ｃも同様である。
【００１８】
本実施の形態において、ｎ型熱電材料は、合計５種類以上の充填元素Ａ〜Ｃを含む。一般に、充填元素Ｒの種類が多くなるほど、高い熱電特性が得られる。充填元素Ｒの種類は、さらに好ましくは、６種類以上、さらに好ましくは、７種類以上である。
また、本実施の形態において、ｎ型熱電材料は、充填元素Ｒとして、少なくともＢａ及びＩｎを含むもの、又は、Ｉｎ及びＹｂを含むものが好ましい。さらに、ｎ型熱電材料は、充填元素Ｒとして、少なくともＢａ、Ｙｂ及びＩｎを含むものが好ましい。これらの場合において、残りの充填元素Ｒは、目的に応じて最適な元素を選択することができる。
【００１９】
［１．２．２．  充填元素の量］
（１）式において、「ａ」は、充填元素Ａの量（原子割合）を表す。本実施の形態において、充填元素Ａは必須元素でない。すなわち、ａ≧０であれば良い。一般に、充填元素Ａの量が多くなるほど、高い熱電特性が得られる。特に、元素Ａは、電気伝導度σの向上に寄与する。ある範囲内では、元素Ａの量が多くなるほど、電気伝導度σは高くなる。その結果、出力因子ＰＦ、及びＺＴが向上する。ａは、好ましくは、ａ≧０．１である。
一方、充填元素Ａの量が過剰になると、出力因子ＰＦの増大と、熱伝導度κの低減とを同時に達成するのが困難となる。特に、電気伝導度σが高くなりすぎるため、熱伝導度κのキャリア成分が増大し、ＺＴが低下する。従って、ａ≦０．４である必要がある。ａは、好ましくは、ａ≦０．３である。
【００２０】
（１）式において、「ｂ」は、充填元素Ｂの量（原子割合）を表す。本実施の形態において、充填元素Ｂは必須元素でない。すなわち、ｂ≧０であれば良い。一般に、充填元素Ｂの量が多くなるほど、高い熱電特性が得られる。特に、元素Ｂは、適度に電気伝導度σを向上させ、かつ、熱伝導度κを低下させる効果がある。ｂは、好ましくは、ｂ≧０．１、さらに好ましくは、ｂ≧０．２、さらに好ましくは、ｂ≧０．３である。
一方、充填元素Ｂの量が過剰になると、出力因子ＰＦの増大と、熱伝導度κの低減とを同時に達成するのが困難となる。従って、ｂ＜１．０である必要がある。ｂは、好ましくは、ｂ≦０．７、さらに好ましくは、ｂ≦０．６、さらに好ましくは、ｂ≦０．３５である。
（１）式において、「ａ＋ｂ＞０」は、少なくとも元素Ａ又は元素Ｂのいずれか一方が含まれていることを表す。元素Ｃに加えて、元素Ａ又は元素Ｂが含まれていると、高い熱電特性が得られる。
【００２１】
（１）式において、「ｃ」は、充填元素Ｃの量（原子割合）を表す。本実施の形態において、Ｉｎは必須元素である。従って、ｃ＞０である必要がある。一般に、充填元素Ｃの量が多くなるほど、高い熱電特性が得られる。特に、元素Ｃは、熱伝導度κの低下に寄与する。元素Ｃの量が多くなるに従い、主に熱伝導度κが低下するため、ＺＴが増大する。ｃは、好ましくは、ｃ≧０．１、さらに好ましくは、ｃ≧０．２である。
一方、充填元素Ｃの量が過剰になると、出力因子ＰＦの増大と、熱伝導度κの低減とを同時に達成するのが困難となる。特に、電気伝導度σが低下するため、ＺＴが低下する。従って、ｃ≦０．５である必要がある。ｃは、好ましくは、ｃ≦０．４、さらに好ましくは、ｃ≦０．３である。
【００２２】
（１）式において、「ｘ」は、充填元素Ｒの量（原子割合）、すなわち、充填元素Ａ〜Ｃの総量を表す。充填元素Ｒの量が多くなるほど、高い熱電特性が得られる。特に、ｘの値が増大するに従い、電気伝導度σが増大し、格子熱伝導度κphが低下する傾向がある。このような効果を得るためには、ｘ≧０．４である必要がある。ｘは、好ましくは、ｘ≧０．５である。
一方、充填元素Ｒの充填量には限界があり、充填元素Ｒの量が限界を超えると、充填元素Ｒが異相として析出する。従って、ｘ≦１．０である必要がある。ｘは、さらに好ましくは、ｘ≦０．９５である。また、ｘが大きくなりすぎると、熱伝導度κのキャリア成分が増大する。そのため、ｘの増加に伴いＺＴ値が増大し、あるｘの値（０．７〜０．８付近）で極大となる。
【００２３】
（１）式において、「ｙ」は、Ｃｏサイトを置換するＦｅの量（原子割合）を表す。充填元素Ａ〜Ｃの種類及び量によっては、適量の電子がドープされるので、Ｆｅは、必ずしも必要ではない。すなわち、ｙ≧０であれば良い。
一方、Ｆｅ置換量が過剰になると、ホールが過剰となる。そのため、ｎ型熱電材料では、かえって熱電特性が低下する。従って、ｙ≦０．５である必要がある。ｙは、好ましくは、ｙ≦０．４、さらに好ましくは、ｙ≦０．２である。
【００２４】
（２）式において、「ｄ」は、充填元素Ａに占めるＢａの量（原子割合）を表す。本実施の形態において、充填元素Ａを含む時には、Ｂａは必須元素である。従って、ｄ＞０である必要がある。
一方、ｎ型熱電材料は、充填元素Ａとして、Ｂａのみを含むものでも良く、あるいは、Ｂａに加えてＢａ以外のアルカリ土類金属元素を含むものでも良い。すなわち、ｄ≦１であれば良い。
【００２５】
（２）式において、「ｅ」は、充填元素Ｂに占めるＹｂの量（原子割合）を表す。Ｙｂは、熱電特性を向上させる作用が大きい元素である。本実施の形態において、充填元素Ｂを含む時には、Ｙｂは、必須元素である。従って、ｅ＞０である必要がある。
また、本実施の形態において、充填元素Ｂを含む時には、充填元素Ｂには、Ｙｂに加えて、Ｙｂ以外の希土類元素をさらに含む。従って、ｅ＜１である必要がある。
（２）式において、「ａｄ＋ｂｅ＞０」は、少なくともＢａ又はＹｂのいずれか一方が含まれていることを表す。元素Ｃに加えて、Ｂａ又はＹｂが含まれていると、高い熱電特性が得られる。
【００２６】
（２）式において、「ｆ」は、充填元素Ｃに占めるＩｎの量（原子割合）を表す。本実施の形態において、Ｉｎは必須元素である。従って、ｆ＞０である必要がある。
一方、ｎ型熱電材料は、充填元素Ｃとして、Ｉｎのみを含むものでも良く、あるいは、Ｉｎに加えてＩｎ以外のIIIＢ族元素を含むものでも良い。すなわち、ｆ≦１であれば良い。
【００２７】
［１．３．  好適な組成］
上述した条件（１）〜（３）を満たすｎ型熱電材料において、充填元素Ｒの種類及び量を最適化すると、熱電特性がさらに向上する。ｎ型熱電材料は、具体的には、以下のような組成が好ましい。
【００２８】
［１．３．１．  組成物（１）］
ｎ型熱電材料は、上述した条件（１）〜（３）に加えて、
前記元素Ａは、Ｃａ、Ｓｒ及びＢａからなる群から選ばれるいずれか１以上を含み、
前記元素Ｂは、Ｌａ、Ｅｕ、及びＹｂからなる群から選ばれるいずれか１以上を含み、
前記元素Ｃは、Ａｌ、Ｇａ、及びＩｎからなる群から選ばれるいずれか１以上を含み、
さらに、前記元素Ａ〜Ｃとして、少なくともＢａ、Ｙｂ、及びＩｎを含む
ものが好ましい。
【００２９】
組成物（１）は、以下のような利点がある。
すなわち、上述のように、元素Ａは主に電気伝導度σの増大に、元素Ｃは主に熱伝導度κの低減に寄与する。従って、どちらかの元素に偏りがあると、熱電特性が低下する場合がある。一方、これらの元素の一部を元素Ｂで置換すると、電気伝導度σと熱伝導度κのバランスが変化し、熱電特性が向上する場合がある。
例えば、元素Ｃと元素Ａのみを含む組成では、熱伝導度κは低いが、電気伝導度σが低いため、出力因子ＰＦが低く、ＺＴ値も低い。一方、元素Ｃの一部を元素Ｂで置換した組成では、熱伝導度κは増大するが、出力因子ＰＦが向上するため、ＺＴ値は向上する。
また、逆に、元素Ａの一部を元素Ｂで置換した組成では、出力因子ＰＦは低下するものの、熱伝導度κが低下するため、ＺＴ値は向上する。
【００３０】
特に、Ｂａは、電気伝導度σを向上させる効果が大きい。
Ｙｂは、電子ドーパントとして電気伝導度σを改善する。また、Ｙｂは、イオン半径が小さく、かつ、重い元素であるため、ラトリングによる熱伝導度κの低減効果が大きい。
さらに、Ｉｎは、熱伝導度κを低減させるだけでなく、出力因子ＰＦを向上させる効果が大きい。
そのため、元素Ａ〜Ｃとして、少なくともＢａ、Ｙｂ、及びＩｎを含む場合には、熱伝導度κの低下と出力因子ＰＦの増大とを両立でき、高いＺＴ値が得られる。
【００３１】
さらに、元素Ａとして２種以上の元素を含む組成は、元素ＡとしてＢａのみを含む組成に比べてＺＴ値が向上する場合がある。
また、ＥｕによるＹｂの部分置換は、電気伝導度σを増加させ、ＬａによるＹｂの部分置換は、熱伝導度κを低下させる。そのため、Ｙｂの一部をＬａ及び／又はＥｕで置換した場合には、より熱電特性を改善することができる。
さらに、元素Ｃの固溶度は、Ａｌ＜Ｇａ＜Ｉｎの順に増加する。すなわち、Ｉｎを含む組成は、Ｉｎを含まない組成に比べて出力因子ＰＦが高くなる場合が多い。一方、元素Ｃの熱伝導度κの低減効果は、Ａｌ＞Ｇａ＞Ｉｎの順に小さくなる。そのため、元素Ｃとして２種以上の元素を含む組成は、元素ＣとしてＩｎのみを含む組成に比べて、出力因子ＰＦの増大と熱伝導度κの低減とを同時に達成することができる。
【００３２】
［１．３．２．  組成物（２）］
ｎ型熱電材料は、上述した条件（１）〜（３）に加えて、
前記元素Ａは、Ｃａ、Ｓｒ及びＢａからなる群から選ばれるいずれか１以上を含み、
前記元素Ｂは、Ｌａ、Ｅｕ、及びＹｂからなる群から選ばれるいずれか１以上を含み、
前記元素Ｃは、Ａｌ、Ｇａ、及びＩｎからなる群から選ばれるいずれか１以上を含み、
さらに、前記元素Ａ〜Ｃとして、少なくともＢａ、Ｅｕ、Ｙｂ、Ｉｎ、及びＧａを含む
ものが好ましい。
【００３３】
組成物（２）は、以下のような利点がある。
すなわち、組成物（２）は、元素Ａとして、少なくともＢａを含むので、Ｂａを含まない組成物に比べて、高い電気伝導度σが得られる。
また、組成物（２）は、元素Ｂとして、少なくともＹｂ及びＥｕを含むので、Ｙｂのみを含む組成物に比べて高い電気伝導度σが得られる。
さらに、組成物（２）は、元素Ｃとして、少なくともＩｎ及びＧａを含むので、出力因子ＰＦの増大と、熱伝導度κの低減とを同時に達成することができる。
【００３４】
［１．３．３．  組成物（３）］
ｎ型熱電材料は、上述した条件（１）〜（３）に加えて、
前記元素Ａは、Ｃａ、Ｓｒ及びＢａからなる群から選ばれるいずれか１以上を含み、
前記元素Ｂは、Ｌａ、Ｅｕ、及びＹｂからなる群から選ばれるいずれか１以上を含み、
前記元素Ｃは、Ａｌ、Ｇａ、及びＩｎからなる群から選ばれるいずれか１以上を含み、
前記元素Ａ〜Ｃとして、少なくともＢａ、Ｅｕ、Ｙｂ、Ｉｎ、及びＧａを含み、かつ、
０．１≦ａ≦０．３、０．３≦ｂ≦０．３５、０．２≦ｃ≦０．３、
０．５≦ｘ≦０．９５、及び、０≦ｙ≦０．２
であるものが好ましい。
【００３５】
組成物（３）は、以下のような利点がある。
すなわち、組成物（３）は、充填元素Ｒの種類に加えて、各元素の添加量が最適化されているため、出力因子ＰＦの増大と熱伝導度κの低減とを同時に達成することができる。そのため、組成物（３）は、本質的に高い熱電特性を持つ。さらに、後述する結晶粒径の粒径分布のピーク値及び異相の量を最適化することによって、８２３Ｋでの無次元性能指数ＺＴは、１．５以上、１．６以上、あるいは、１．７以上となる。
【００３６】
［１．４．  粒径分布のピーク値（条件（４））］
熱電材料において、粒界は、フォノンの散乱源となる。そのため、結晶粒径が小さくなるほど、熱伝導度κが低下し、高い熱電特性が得られる。しかしながら、一般に、熱電材料の結晶粒径を小さくすることは容易ではない。特に、酸化しやすい元素を含む材料や粉砕中に分解による元素の析出を生じやすい材料において、酸化や分解を生じさせることなく粉末を微細化することは難しい。
【００３７】
これに対し、後述する粉砕方法を用いると、酸化や分解を生じさせることなく、粉末を微細化することができる。また、この微粉末を用いて焼結体を作製すると、結晶粒径が極めて微細な焼結体が得られる。具体的には、ｎ型熱電材料を構成する主相の結晶粒径の粒径分布のピーク値が１５０ｎｍ以下である焼結体が得られる。製造条件を最適化すると、粒径分布のピーク値は、１００ｎｍ以下、あるいは、５０ｎｍ以下となる。
特に、粒径分布のピーク値が５０ｎｍ以下になると、８２３Ｋでの無次元性能指数ＺＴは、１．５以上となる。
ここで、「粒径分布のピーク値」とは、焼結体の結晶粒径のヒストグラムのピーク値（最頻値）をいう。
【００３８】
［１．５．  異相（条件（５））］
上述したように、後述する方法を用いると、充填元素を異相として析出させることなく焼結体の結晶粒径を極めて微細化することができる。具体的には、製造条件を最適化することにより、元素Ａ〜Ｃに由来する異相の量は、５％以下、４％以下、３％以下、あるいは、２％以下となる。
ここで、「異相」とは、充填スクッテルダイト系化合物（主相）とは異なる相をいう。
「異相の量」とは、焼結体の断面を顕微鏡で観察したときに、観察視野の面積に対する観察視野に含まれる異相の面積の割合をいう。
【００３９】
［１．６．  無次元性能指数］
上述したように、充填元素Ｒの種類及び量、並びに、結晶粒径及び異相の量を最適化すると、ｎ型熱電材料の無次元性能指数（ＺＴ）が向上する。ＺＴは、温度の関数であり、最大のＺＴが得られる温度が存在する。組成及び組織を最適化すると、８２３ＫでのＺＴ値は、１．５以上となる。また、組成及び組織をさらに最適化すると、８２３ＫでのＺＴ値は、１．６以上、あるいは、１．７以上となる。
【００４０】
［２．  熱電材料の製造方法］
本発明に係る熱電材料の製造法方法は、溶解・鋳造工程と、仮焼工程と、粉砕工程とを備えている。本発明に係る方法は、さらに焼結工程を備えていても良い。
【００４１】
［２．１．  溶解・鋳造工程］
まず、本発明に係るｎ型熱電材料が得られるように原料を秤量し、不活性雰囲気中で前記原料を溶融させ、インゴットを得る（溶解・鋳造工程）。
原料は、純金属でも良く、あるいは、２種以上の元素を含む合金でも良い。原料の配合比は、目的とする組成を有するｎ型熱電材料が得られる配合比であれば良い。また、原料の配合は、原料の酸化を防ぐために、非酸化雰囲気下（例えば、Ａｒなどの不活性ガス雰囲気下）で行うのが好ましい。
【００４２】
次に、配合された原料を溶解及び鋳造し、インゴットを得る。
溶解及び鋳造は、原料の酸化を防ぐために、非酸化雰囲気下（例えば、真空中、Ａｒなどの不活性ガス雰囲気下など）で行うのが好ましい。
溶解温度は、均一な溶湯が得られる温度であればよい。最適な溶解温度は、原料組成にもよるが、通常、１１００℃〜１２００℃である。
鋳造方法は、特に限定されるものではなく、種々の方法を用いることができる。
【００４３】
［２．２．  仮焼工程］
溶解・鋳造工程で得られたインゴットをそのまま次工程に供しても良い。しかし、多元素を含むインゴットは、一般に偏析が起きやすい。そのため、インゴットの状態で、又は、インゴットを粗粉砕することにより得られる粗粉末の状態で、インゴット又は粗粉末を仮焼（アニール処理）するのが好ましい（仮焼工程）。
仮焼条件は、原料を酸化させることなく、成分を均一化できる条件であればよい。仮焼温度は、原料組成にもよるが、通常、５００℃〜８００℃である。仮焼時間は、原料組成や仮焼温度にもよるが、通常、７２時間〜１６８時間である。
【００４４】
［３．３．  粉砕工程］
次に、仮焼工程で得られた生成物（すなわち、仮焼後のインゴット又は粗粉末）を粉砕し、微粉末を得る（粉砕工程）。
本発明においては、仮焼工程で得られた生成物を、酸素濃度が１ｐｐｍ以下に制御された不活性雰囲気下において、酸化や前記充填元素の析出を生じさせることなく微細化させる。さらに、前記微粉末を焼結させたときに、焼結体に含まれる結晶粒径の粒径分布のピーク値が１５０ｎｍ以下となるように、前記生成物を微細化する。この点が、従来とは異なる。
【００４５】
原料の酸化を防ぐためには、酸素濃度が１ｐｐｍ以下に制御された不活性雰囲気下において粉砕を行う必要がある。酸素濃度を１ｐｐｍ以下に制御する方法は、特に限定されない。具体的には、仮焼工程で得られた生成物を粉砕容器に充填するところから粉砕を終了するまでの一連の作業を、酸素濃度が１ｐｐｍ以下に制御されたグローブボックス内において行うのが好ましい。
【００４６】
また、粉砕は、酸素濃度が１ｐｐｍ以下に制御された不活性雰囲気下で、かつ、有機溶媒中において行っても良い。有機溶媒中で粉砕を行うと、酸化や充填元素の析出を生じさせることなく、粉末を微細化することができる。使用する有機溶媒は、少なくとも原料を酸化させないものであれば良い。また、粉末を微細化するためには、有機溶媒は、粉砕中における粉末間の凝集を抑制可能なものが好ましい。
あるいは、粉砕は、ポッド内を真空にした状態で行っても良い。
【００４７】
粉砕条件は、焼結体の特性に影響を与える。一般に、粉砕が不十分であると、結晶粒が十分に微細化された焼結体を得ることができない。一方、過剰な粉砕は、粉砕装置からの不純物の混入量を増大させる原因となる。また、メカニカルアロイング法のような数十時間に及ぶ粉砕は、母相を分解させる場合がある。
最適な粉砕条件は、粉砕方法、母相の組成などにより異なる。例えば、ボールミルで粉砕する場合、回転数は、４００〜９００ｒｐｍが好ましい。粉砕時間は、回転数にもよるが、０．５〜数時間が好ましい。
【００４８】
［３．４．  焼結工程］
次に、前記微細化工程で得られた微粉末を焼結させる（焼結工程）。
焼結は、少なくとも酸化や前記充填元素の析出を生じさせない条件下（すなわち、不活性ガス雰囲気下）で行う必要がある。また、焼結は、焼結体に含まれる結晶粒径の粒径分布のピーク値が１５０ｎｍ以下となる条件下で行う必要がある。
焼結方法及び焼結条件に関するその他の点は、特に限定されるものではなく、原料組成に応じて最適な方法及び条件を選択することができる。
一般に、焼結温度が高くなるほど、短時間で緻密な焼結体が得られる。しかしながら、焼結温度が高くなりすぎると、液相が生じて結晶粒が粗大化したり、あるいは母相の分解が生じる可能性がある。最適な焼結温度は、原料組成や焼結方法にもよるが、通常、５００〜７００℃程度である。
また、焼結時間が長すぎると、結晶粒が粗大化する。最適な焼結時間は、焼結温度や母相の組成にもよるが、通常、１分〜１時間程度である。
【００４９】
［４．  作用］
［４．１．  充填元素］
一般に、熱電材料の変換効率は、無次元性能指数ＺＴと１対１の対応関係があり、ＺＴが大きいほど変換効率は大きくなる。ＺＴは、以下の式で表される。
ＺＴ＝[(σ×Ｓ2)／κ]×Ｔ＝[ＰＦ／κ]×Ｔ
（σ：電気伝導度、Ｓ：ゼーベック係数、κ：熱伝導度、Ｔ：絶対温度）
この式より、ＺＴを向上させるには、σ×Ｓ2（＝ＰＦ）を向上させるか、κを低減すればよいことがわかる。
【００５０】
Ｃｏ4Ｓｂ12系材料では、空孔サイトに種々の充填元素Ｒをドーピングするとキャリア濃度が増加する。その結果、電気伝導度σが増加する。これと同時に、充填元素Ｒにより格子振動が共鳴的に散乱されるため、熱伝導度κが低減する。通常、この充填元素Ｒの固溶濃度は低く、高濃度にドーピングすると析出して、十分に性能向上を実現できない。
【００５１】
これに対し、複数の充填元素Ｒを組み合わせてドーピングすると、充填元素Ｒの析出が抑制され、ＺＴの向上が可能となる。また、充填元素Ｒは、空孔サイト内で振動するが、イオンサイズなどに依存して固有の振動数を有している。そのため、複数種類の充填元素Ｒを導入することで、より幅広い周波数帯の格子振動（フォノン）を散乱し、熱伝導度κを効果的に低減することができる。
上記効果のため、アルカリ土類金属元素、希土類元素、IIIＢ族元素などの種類の異なる元素を組み合わせ、かつ、ある組成範囲に限定して充填元素Ｒを導入すると、熱電特性が向上する。
【００５２】
また、充填元素Ｒの種類によって熱伝導度κの低減度合いは異なる。例えば、イオン半径の小さな充填元素Ｒを導入することで熱伝導度κをより低減することができる。さらに、充填元素Ｒの価数や固溶しやすさなどにより、出力因子ＰＦに与える影響も元素種ごとに異なる。
そのため、熱伝導度κの低減に効果的な元素と、出力因子ＰＦの改善に効果的な元素とを適切に組み合わせることで、ＺＴ値を効果的に改善することができる。
【００５３】
さらに、充填元素Ｒは、電子ドーパントであるため、固溶量を増やすとキャリア濃度が増加する。しかしながら、ＣｏサイトをホールドーパントのＦｅで置換することで、キャリア濃度が最適化される。その結果、ＰＦが向上し、これによってＺＴがより向上する。
【００５４】
例えば、Ｃｏ4Ｓｂ12系材料において、充填元素数を３種類に増やすことで、ＺＴを大幅に改善できることが知られている。しかしながら、非特許文献２を参考に、ＺＴ＝１．５程度の性能が報告されている組成を検討したが、充填元素量ｘが０．２程度の組成ではＺＴ値を１以上にすることができなかった。
一方、我々の検討では、充填元素量ｘを多くするほど、格子熱伝導度κphが低下した。但し、充填元素量ｘが多くなると、キャリア濃度も高くなるため、キャリア熱伝導度κelが高くなった。この場合、Ｆｅ置換によりキャリア濃度を最適化することで、ＺＴをより高くすることができる。
【００５５】
特許文献３では、充填元素量ｘが０．６以上で、かつ、５種類の元素（Ｃａ、Ｙｂ、Ａｌ、Ｇａ、Ｉｎ）を含む系で高いＺＴ値が報告されている。しかしながら、５種類より元素数を増やした場合のデータはない。
一方、我々が検討した結果、充填元素数を５種類より多くし、さらに充填元素Ｒの組み合わせを最適化することで、ＺＴ値が改善されることがわかった。また、５種類の元素でも特許文献３を超える性能を実現できる組み合わせ（例えば、Ｂａ、Ｙｂ、Ａｌ、Ｇａ、Ｉｎなど）が存在することも分かった。
【００５６】
［４．２．  粒径分布のピーク値及び異相］
熱電材料において、粒界は、フォノンの散乱源となる。そのため、結晶粒径が小さくなるほど、熱伝導度κが低下し、高い熱電特性が得られる。しかしながら、一般に、熱電材料の結晶粒径を小さくすることは容易ではない。特に、酸化しやすい元素を含む材料や粉砕中に分解による元素の析出を生じやすい材料において、酸化や分解を生じさせることなく結晶粒を微細化することは難しい。
【００５７】
例えば、化学溶液法を用いたナノ構造化では、希土類イオンの還元が困難である。そのため、この方法を用いて充填スクッテルダイトのナノ粒子を合成するのは困難である。
また、充填スクッテルダイトをボールミル等で粉砕する場合、一般に、粒径を小さくするためには、長時間の処理が必要である。しかし、その処理に伴い母相が分解してしまう問題がある。一方、母相を単相化するためには長時間のアニールが必要であるが、その間に粒成長が生じやすい。更に、長時間のアニール中に希土類元素などの充填元素が析出してしまい、ラトリング効果が低下する問題もある。
さらに、高圧下ねじり加工（ＨＰＴ）法で作製した材料は、試料の測定箇所で性能のバラツキが大きい。また、生産性が低く、量産化しにくい。
【００５８】
これに対し、酸素濃度を１ｐｐｍ以下に制御した不活性雰囲気下において母合金を粉砕すると、酸化や充填元素の析出、あるいは、異相の析出を生じさせることなく、粉末を極めて微細にすることができる。特に、粉砕条件を最適化すると、結晶粒径が極めて微細な焼結体を得ることが可能な微粉末が得られる。また、このような微粉末を適切な条件下で焼結させると、粒径分布のピーク値が１５０ｎｍ以下である焼結体が得られる。その結果、熱伝導度κが低下し、これによってＺＴ値が向上する。
【実施例】
【００５９】
（実施例１、比較例１〜２）
［１．  試料の作製］
［１．１．  母合金の作製］
Ａｒなどの不活性雰囲気中で、組成が(ＡaＢbＣc)Ｃｏ4-yＦｅyＳｂ12（ｘ＝ａ＋ｂ＋ｃ）となるように、原料を秤量した。原料には、アルカリ土類金属元素、希土類元素、IIIＢ族元素、Ｃｏ、Ｆｅ、及びＳｂを用いた。表１に、各試料の組成を示す。
【００６０】
【表１】
0006413917.tif 000002
【００６１】
これらの原料を石英管に入れて、真空ポンプで１０-3Ｐａ以下に真空引きした。この状態で石英管の口を加熱して封管した。さらに、石英管を１１００℃に加熱して原料を溶融させ、冷却してインゴットを得た。この時、原料と石英管の反応を抑制するため、石英管と原料の間にカーボン箔あるいはタングステン箔を挟んだ。
作製したインゴットを不活性雰囲気中で粉砕混合した。これを再度、石英管に封入し、固相拡散により組成の均一性を向上させるために、６００〜９００℃で１００時間以上加熱した。作製した粗粉末（母合金）を３等分し、それぞれ異なる条件下で粉砕を行った。
【００６２】
［１．２．  母合金の微細化及び焼結体の作製］
［１．２．１．  比較例１］
３等分した粗粉末の一つを不活性雰囲気中で手粉砕した。これを放電プラズマ焼結（ＳＰＳ）装置で５０ＭＰａ、５００〜８００°で１０分間加熱し、焼結体を得た。
【００６３】
［１．２．２．  比較例２］
ＺＴ値を更に改善するために、ボールミル処理による結晶粒の微細化を検討した。３等分した粗粉末の一つをグローブボックス（ＧＢ）中で手粉砕し、２５μｍのメッシュを通過させた。次に、手粉砕した粉末をＧＢから取り出し、大気中において、この粉末をジルコニア製ポッドに入れた。さらに、ジルコニア製ポットにアルコール溶媒を入れてボールミル粉砕した。
ボールミル処理後の粉末を、再度２５ミクロンのメッシュを通過させた後、ＳＰＳ装置を用いて５０ＭＰａ、５００〜８００℃で１０分間加熱し、焼結体を得た。
【００６４】
［１．２．３．  実施例１］
残りの粗粉末に対しては、粉砕時の酸化や充填元素の析出を抑制するために、酸素濃度を１ｐｐｍ以下に制御したＧＢ中に卓上ボールミル装置を持ち込んで、２００〜９００ｒｐｍの条件で１時間粉砕処理を行った。
ボールミル処理後の粉末を、再度２５μｍのメッシュを通過させた後、ＧＢ内においてＳＰＳ焼結用の型に粉末を充填した。型をＧＢから取りだし、素早くＳＰＳ装置にセットした。さらに、ＳＰＳ装置を用いて、５０ＭＰａ、５００〜８００℃で１０分間加熱し、焼結体を得た。
【００６５】
［２．  試験方法］
［２．１．  結晶粒径］
結晶粒径の評価は、焼結体をＳＥＭ−ＥＢＳＤ測定することで行った。測定された個々の結晶粒径からヒストグラムを作成し、ヒストグラムのピーク値（最頻値）を求めた。以下、粒径分布のピーク値を単に「結晶粒径」という。
［２．２．  ＸＲＤ測定、ＳＥＭ観察、及びＴＥＭ観察］
ボールミル処理した粉末のＸＲＤ測定を行った。また、焼結体のＳＥＭ観察及びＴＥＭ観察を行った。
【００６６】
［２．３．  熱電特性］
焼結体を１０×３×３ｍｍのサイズに加工した。この棒状試料を用いて、１００〜６００℃の温度範囲で電気伝導度σ及びゼーベック係数Ｓを評価した。測定には、熱電特性評価装置（アルバック社、ＺＥＭ３）を用いた。
焼結体を直径１２．５ｍｍ×厚さ１ｍｍのサイズに加工した。この円板状焼結体を用いて、レーザーフラッシュ法により室温から６００℃の温度範囲で熱伝導度κを評価した。
【００６７】
［３．  結果］
［３．１．  結晶粒径］
実施例１では、ボールミル処理時の回転数の増加に伴い、焼結体の結晶粒径は低下した。すなわち、ボールミル処理時の回転数により、焼結体の結晶粒径を制御できることが分かった。
【００６８】
［３．２．  異相］
比較例２（試料Ｎｏ．８）の焼結体に関しては、ＳＥＭ観察の結果、充填元素に由来する酸化物が析出していることがわかった（図１）。また、比較例２の焼結体は、ボールミル処理しない試料（比較例１）と比べてＺＴ値がほとんど変化しないか、低下していることがわかった。この場合、ボールミル回転数を増加させるほど、性能の低下が著しかった。
【００６９】
これに対し、実施例１の条件下でボールミル処理した粉末のＸＲＤ測定を行ったところ、異相のピークは確認されなかった。また、６００ｒｐｍで処理した実施例１の試料（試料Ｎｏ．８）について、ＳＥＭ観察を行った。その結果、充填元素に由来する析出物は、ほとんど確認されなかった（図２）。図２中、黒い点や白い点がすべて異相であると仮定し、画像処理により母相に対する面積割合を見積もると、５％程度であった。また、同じ試料をＴＥＭ観察したところ、粒界部分に若干ＹｂやIIIＢ族元素に由来する析出物が認められたが、その量は極めて少なく、酸化は確認できなかった（図３）。
【００７０】
［３．３．  熱電特性］
図４に、(Ｂａ0.1Ｌａ0.05Ｅｕ0.05Ｙｂ0.2Ａｌ0.1Ｇａ0.1Ｉｎ0.1)Ｃｏ4Ｓｂ12の組成の試料に関して、結晶粒径と熱伝導度κとの関係、及び、結晶粒径とＺＴ値との関係を示す。結晶粒径がミクロンオーダーでは、熱伝導度κもＺＴ値もほとんど変化しなかった。しかし、結晶粒径がナノサイズになると、熱伝導度κが低下し、ＺＴ値が向上することがわかった。これらの結果より、熱電特性の向上のためには、充填元素の析出を抑制し、結晶粒径をナノサイズまで小さくすることが有効であることがわかる。特に、結晶粒径が１５０ｎｍ以下の場合には、ＺＴ値も１．５以上まで向上した。
【００７１】
図５に、結晶粒径がミクロンサイズの場合と、１５０ｎｍ以下である場合の無次元性能指数ＺＴの組成依存性（ｘ及びｙの値）を示す。図中の番号は、表１の試料番号と組成に対応する。この図から明らかなように、同一組成では、結晶粒径がナノサイズの方が明らかにＺＴ値が向上することがわかる。以上より、高性能化を実現するためには、充填元素を酸化析出させずに、ナノサイズ化することが有効であることがわかった。また、ｘ＝０．７の組成では、ｙ＝０の場合と比べて、ｙ＞０の方がＺＴ値が高くなった。
【００７２】
（実施例２）
［１．  試料の作製］
異相の析出量がＺＴ値に及ぼす影響を明らかにするために、図４と同じ組成の粉末試料（(Ｂａ0.1Ｌａ0.05Ｅｕ0.05Ｙｂ0.2Ａｌ0.1Ｇａ0.1Ｉｎ0.1)Ｃｏ4Ｓｂ12）に対し、雰囲気中の酸素濃度が異なる条件でボールミル処理した。処理後の粉末をＳＰＳ装置で焼結した。
【００７３】
［２．  試験方法］
焼結体のＳＥＭ観察及び熱電特性の評価を行った。ＳＥＭ写真をフォトショップ（登録商標）で画像処理し、異相部分を黒く塗りつぶし、マトリックス部分を白くして２値化した。処理後の写真に対して、全体に対する異相（黒く塗りつぶした部分）の面積割合を算出し、異相の析出量と定義した。
【００７４】
［３．  結果］
図６に、異相の析出量とＺＴの変化量との関係を示す。図６中、縦軸の値は、標準試料のＺＴ値（ＺＴ0）に対する個々の試料のＺＴ値（ＺＴ）の変化の割合（＝（ＺＴ−ＺＴ0）×１００／ＺＴ0）を表す。標準試料には、不活性雰囲気下で手粉砕した同一組成の試料（比較例１）を用いた。
【００７５】
図６より、異相の析出量が少なくなるほど、ＺＴ値が向上することがわかる。充填元素のドーピングは、電気伝導度σを増加させ、かつ、熱伝導度κを低減させる作用がある。一方、粉砕による結晶粒の微細化は、熱伝導度κをさらに低減させるが、電気伝導度σも低下させる。そのため、微細化による熱伝導度κの低下分が電気伝導度σの低下分を上回れば、ＺＴ値は向上する。一方、充填元素の不適切な組み合わせや過度の粉砕などにより充填元素の析出量が増えると、電気伝導度σと熱伝導度κの増減のバランスが崩れ、ＺＴ値が低下する。
図６より、標準試料と同等以上のＺＴ値を得るためには、異相の析出量は、５％以下が好ましいことがわかる。また、異相の析出量は、さらに好ましくは、４％以下、さらに好ましくは、３％以下であることがわかる。
【００７６】
以上、本発明の実施の形態について詳細に説明したが、本発明は上記実施の形態に何ら限定されるものではなく、本発明の要旨を逸脱しない範囲で種々の改変が可能である。
【産業上の利用可能性】
【００７７】
本発明に係るｎ型熱電材料は、太陽熱発電器、海水温度差熱電発電器、化石燃料熱電発電器、工場排熱や自動車排熱の回生発電器等の各種の熱電発電器、光検出素子、レーザーダイオード、電界効果トランジスタ、光電子増倍管、分光光度計のセル、クロマトグラフィーのカラム等の精密温度制御装置、恒温装置、冷暖房装置、冷蔵庫、時計用電源等に使用することができる。
【図１】
0006413917.tif 000003
【図２】
0006413917.tif 000004
【図３】
0006413917.tif 000005
【図４】
0006413917.tif 000006
【図５】
0006413917.tif 000007
【図６】
0006413917.tif 000008